【手続補正書】
【提出日】平成27年6月8日(2015.6.8)
【手続補正１】
【補正対象書類名】明細書
【補正対象項目名】０１０２
【補正方法】変更
【補正の内容】
【０１０２】
圧電測定：
上記の実施例において製造した膜をトリクロロエタンで十分に洗浄し、蒸留水ですすぎ、真空蒸着によって両面を厚さ１０００Åのアルミニウムの層で金属被覆した。試料を、４００〜５５０ｋＶ／ｃｒｒｉの範囲のバイアス直流電場下、９０℃において１時間分極し、電場をかけながら冷却した。次に、膜を測定目的のためにより迅速に安定化させるために、膜を短絡条件下において６０℃で１時間アニーリングした。室温において、Rheovibron粘弾性計を用いて、１１０Ｈｚの正弦伸長歪みを与えて圧電測定を行った。通常は約５ｃｍ×０．５ｃｍ×６０ミクロンの寸法の分極化膜を、紙片を用いて金属被覆膜から絶縁した２つの金属把持材の間に保持した。銀ペーストでアームに取り付けた銅細線（直径６５ミクロン）を用いて、２つの把持材アームから電荷及び電流の出力を取得し、電流増幅器（Keithly 427）及びロックイン増幅器（Princeton Applied Research PAR 124）を通して流した後に、デジタル電圧計でモニタリングした。後者の膜は適度な量の圧電性（約０．０２〜０．１ピコクーロン／ニュートンのdi3）を示した。
以下に本発明の実施態様を示す。
［１］重合した２，３，３，３−テトラフルオロプロペン（ＨＦＯ−１２３４ｙｆ）モノマーを含みかつ３０ｍＮ／ｍ以下の表面張力を有するフルオロポリマーを含むポリマー組成物。
［２］表面張力が約１５ｍＮ／ｍ〜約３０ｍＮ／ｍの間である、［１］に記載のポリマー組成物。
［３］重合した２，３，３，３−テトラフルオロプロペン（ＨＦＯ−１２３４ｙｆ）モノマーを含みかつ３０ｍＮ／ｍ以下の表面張力を有するフルオロポリマーを含む被覆組成物。
［４］表面張力が約１５ｍＮ／ｍ〜約３０ｍＮ／ｍの間である、［３］に記載の被覆組成物。
［５］フルオロポリマーが１種類以上のコモノマーを更に含む、［３］に記載の被覆組成物。
［６］コモノマーがフッ素化されている、［５］に記載の被覆組成物。
［７］フッ素化コモノマーが、式：Ｒ１Ｒ２Ｃ＝ＣＲ３Ｒ４（式中、Ｒ１、Ｒ２、Ｒ３、及びＲ４のそれぞれは、独立して、水素、クロロ、フルオロ、ヒドロキシ、アルコキシ、アルコキシカルボニル、アシル、シアノ、場合によっては少なくとも１つのフッ素によって置換されている１〜６炭素原子の線状、分岐、又は環式アルキル、場合によっては少なくとも１つのフッ素によって置換されている１〜６炭素原子のアリール（但し、Ｒ１、Ｒ２、Ｒ３、及びＲ４基の少なくとも１つはフッ素又はフッ素含有基のいずれかである）、及びこれらの混合物から選択される）によって表される、［６］に記載の被覆組成物。
［８］フッ素化コモノマーが、ＣＦＨ＝ＣＨ２、ＣＦ２＝ＣＨ２、ＣＦ２＝ＣＦＨ、ＣＦ２＝ＣＦ２、ＣＣｌＦ＝ＣＦ２、ＣＢｒＦ＝ＣＦ２、ＣＦ３ＣＨ＝ＣＨＦ、ＣＦ３ＣＦ＝ＣＦ２、ＣＦ３ＣＨ＝ＣＦ２、シス−ＣＦ３ＣＦ＝ＣＨＦ、トランス−ＣＦ３ＣＦ＝ＣＨＦ、ＣＦ３ＣＨ＝ＣＨ２、ＣＦ３ＣＦ＝ＣＨ２、ＣＦ３ＣＦ２ＣＦ＝ＣＦ２、ＣＦ３ＣＦ２ＣＨ＝ＣＦ２、ＣＦ３ＣＦ２ＣＦ＝ＣＨＦ、ＣＦ３ＣＦ２ＣＨ＝ＣＨ２、ＣＦ３ＣＦ２ＣＦ＝ＣＨ２、ＣＦ３ＣＦ２ＣＦ２ＣＦ＝ＣＦ２、ＣＦ３ＣＦ２ＣＦ２ＣＨ＝ＣＦ２、ＣＦ３ＣＦ２ＣＦ２ＣＦ＝ＣＨＦ、ＣＦ３ＣＦ２ＣＦ２ＣＨ＝ＣＨ２、ＣＦ３ＣＦ２ＣＦ２ＣＦ＝ＣＨ２、ＣＦ３ＣＨ＝ＣＨＣＦ３、ＣＦ３ＣＨ＝ＣＦＣＦ３、ＣＦ３ＣＦ＝ＣＦＣＦ３、ＨＯＣＨ２ＣＨ＝ＣＨＦ、ＨＯＣＨ２ＣＨ＝ＣＦ２、ＨＯＣＨ２ＣＦ＝ＣＨ２、ＨＯＣＨ２ＣＦ＝ＣＨＦ、ＨＯＣＨ２ＣＦ＝ＣＦ２、ＨＯＣＨ２ＣＦ＝ＣＨ２、ＣＦ３ＣＨ＝ＣＨＣｌ、ＣＦ３ＣＣｌ＝ＣＨ２、ＣＦ３ＣＣｌ＝ＣＨＦ、ＣＦ３ＣＣｌ＝ＣＦ２、ＣＦ３ＣＦ＝ＣＨＣｌ、ＣＦ３ＣＨ＝ＣＦＣｌ、（ＣＦ３）２Ｃ＝ＣＨ２、ＣＦ３ＣＦ２ＣＦ２ＣＦ２ＣＨ＝ＣＨ２、ＣＦ３ＣＦ２ＣＦ２ＯＣＦ＝ＣＦ２、ＣＦ３ＯＣＦ＝ＣＦ２、ＣＦ３ＣＦ２ＣＦ２ＣＦ２ＣＨ＝ＣＨ２、及びこれらの混合物からなる群から選択される、［６］に記載の被覆組成物。
［９］フッ素化コモノマーがフッ化ビニリデンを含む、［６］に記載の被覆組成物。
［１０］フッ素化コモノマーが二フッ化ビニリデンを含む、［６］に記載の被覆組成物。
［１１］フッ素化コモノマーがクロロトリフルオロエチレンを含む、［６］に記載の被覆組成物。
［１２］コモノマーがフッ素化されていない、［５］に記載の被覆組成物。
［１３］非フッ素化コモノマーが、２〜８炭素原子のアルケン、４〜２４炭素原子のアクリレート又はメタクリレートエステル、ヒドロキシエチルアクリレート又はメタクリレート、ヒドロキシプロピルアクリレート又はメタクリレート、グリシジルアクリレート又はメタクリレート、アクリロニトリル、メタクリロニトリル、場合によっては少なくとも１つのヒドロキシ基によって置換されている４〜２４炭素原子のビニルエーテル、スチレン、α−メチルスチレン、パラメチルスチレン、アリルアルコール、メタリルアルコール、酢酸ビニル、５〜２４炭素原子のビニルカルボキシレート（カルボキシレートは、場合によっては少なくとも１つのヒドロキシ基によって置換されている）、メチルエチルケトン、ヒドロキシエチルビニルエーテル、ヒドロキシブチルビニルエーテル、アルキルビニルエーテル、及びこれらの組み合わせからなる群から選択される、［１２］に記載の被覆組成物。
［１４］非フッ素化コモノマーがアクリル又はその誘導体を含む、［１２］に記載の被覆組成物。
［１５］非フッ素化コモノマーが４〜２４炭素原子のアクリレート又はメタクリレートエステルを含む、［１２］に記載の被覆組成物。
［１６］非フッ素化コモノマーが、ヒドロキシエチルアクリレート又はメタクリレート、ヒドロキシプロピルアクリレート又はメタクリレート、グリシジルアクリレート、メタクリレート、及びこれらの組み合わせからなる群から選択される、［１２］に記載の被覆組成物。
［１７］ＨＦＯ−１２３４ｙｆが約１〜約９９重量％の間、１種類又は複数のコモノマーが約１〜約９９重量％の間の量でフルオロポリマー中に与えられている、［５］に記載の被覆組成物。
［１８］ＨＦＯ−１２３４ｙｆが約１０〜約９０重量％の間、１種類又は複数のコモノマーが約１０〜９０重量％の間の量でフルオロポリマー中に与えられている、［５］に記載の被覆組成物。
［１９］ＨＦＯ−１２３４ｙｆが約３０〜約７０重量％の間、１種類又は複数のコモノマーが約３０〜７０重量％の間の量でフルオロポリマー中に与えられている、［５］に記載の被覆組成物。
［２０］ＨＦＯ−１２３４ｙｆが約５０重量％以上の量、１種類又は複数のコモノマーが約５０重量％以下の量でフルオロポリマー中に与えられている、［５］に記載の被覆組成物。
［２１］シリカ、炭素又はシリカベースのナノ粒子、治療剤又は化合物、高温又は低温添加剤、充填剤、顔料、飽和剤、潤滑剤、粘着性付与剤、接着促進剤、膜形成剤、増粘剤、加工助剤、導電材料、電気絶縁材料、安定剤、耐衝撃性改良剤、粘度調整剤、及びこれらの組み合わせからなる群から選択される１種類以上の添加剤を更に含む、［３］に記載の被覆組成物。
［２２］２，３，３，３−テトラフルオロプロペン（ＨＦＯ−１２３４ｙｆ）を含むフルオロポリマー組成物を極性の非プロトン性溶媒中に分散させて溶液を形成し；
溶液を基材の表面に施し；そして
溶液を硬化又は乾燥させる；
ことを含む、基材の表面に被覆組成物を施す方法。
［２３］極性の非プロトン性溶媒が、酢酸エチル、アセトン、テトラヒドロフラン、又はこれらの混合物からなる群から選択される、［２２］に記載の方法。
［２４］溶液中のフルオロポリマーの濃度が約１〜約５０重量％の間である、［２２］に記載の方法。
［２５］溶液中のフルオロポリマーの濃度が約１〜約２５重量％の間である、［２２］に記載の方法。
［２６］溶液中のフルオロポリマーの濃度が約１〜約１０重量％の間である、［２２］に記載の方法。
［２７］溶液中のフルオロポリマーの濃度が約１〜約５重量％の間である、［２２］に記載の方法。
［２８］硬化した被覆組成物が１０％以上の量のフルオロポリマーを含む、［２２］に記載の方法。
［２９］硬化した被覆組成物が２５％以上の量のフルオロポリマーを含む、［２２］に記載の方法。
［３０］硬化した被覆組成物が５０％以上の量のフルオロポリマーを含む、［２２］に記載の方法。
［３１］硬化した被覆組成物が７５％以上の量のフルオロポリマーを含む、［２２］に記載の方法。
［３２］硬化した被覆組成物が９０％以上の量のフルオロポリマーを含む、［２２］に記載の方法。
［３３］表面に溶液を施す前に、表面を少なくとも１種類の酸化剤で予備処理する、［２２］に記載の方法。
［３４］表面に溶液を施す前に、表面を少なくとも１種類の接着促進剤で予備処理する、［２２］に記載の方法。
［３５］膜形成基材；及び
２，３，３，３−テトラフルオロプロペン（ＨＦＯ−１２３４ｙｆ）の重合したモノマーを含むフルオロポリマー；
を含む膜形成性被覆組成物。
［３６］膜形成基材がフルオロポリマーの１以上の官能元素との結合又は架橋を相性よく促進する、［３５］に記載の膜形成性被覆組成物。
［３７］膜形成基材が、ポリエステル、ポリエステルウレタン、ポリカーボネート、ポリカーボネートウレタン、アクリル、アクリルポリウレタン、ポリエーテル、ポリエーテルウレタン、エチレンビニルアルコールコポリマー、エチレンビニルアルコールコポリマーウレタン、ポリアミド、ポリアミドウレタン、ポリアミド尿素、ポリアクリルアミド、ポリアクリルアミドウレタン、及びこれらの組み合わせからなる群から選択される１種類以上の材料から形成される、［３５］に記載の膜形成性被覆組成物。
［３８］フルオロポリマーが膜形成性被覆組成物の少なくとも１０重量％の量で与えられている、［３５］に記載の膜形成性被覆組成物。
［３９］フルオロポリマーが膜形成性被覆組成物の少なくとも２５重量％の量で与えられている、［３５］に記載の膜形成性被覆組成物。
［４０］フルオロポリマーが膜形成性被覆組成物の少なくとも５０重量％の量で与えられている、［３５］に記載の膜形成性被覆組成物。
［４１］１種類以上の添加剤を更に含む、［３５］に記載の膜形成性被覆組成物。
［４２］少なくとも１種類の添加剤が、シリカ、炭素又はシリカベースのナノ粒子、治療剤又は化合物、高温又は低温添加剤、充填剤、顔料、飽和剤、潤滑剤、粘着性付与剤、接着促進剤、膜形成剤、増粘剤、加工助剤、導電材料、電気絶縁材料、安定剤、耐衝撃性改良剤、粘度調整剤、及びこれらの組み合わせからなる群から選択される、［４１］に記載の膜形成性被覆組成物。